(57)【要約】【課題】内容物が包装袋内から外部に漏れたり、また、外気が包装袋内に浸透して内容物の一部が反応してしまうことを未然に防止する包装袋を得る。【解決手段】反応水と反応して発熱する微粉末の発熱剤を内容物として収納する包装袋用の不織布１であって、シート状となした透水性のある不織布基材１ａの表面に膜状の水解性樹脂層２を形成する。【選択図】    図１
2004331172.tif 000002
【特許請求の範囲】
【請求項１】
反応水と反応して発熱する微粉末の発熱剤を内容物として収納する包装袋用の不織布であって、シート状となした透水性のある不織布基材の表面に膜状の水解性樹脂層を形成したことを特徴とする包装袋用の不織布。
【発明の詳細な説明】
【０００１】
【発明が属する技術分野】
本発明は、とくに、内容物として反応水と反応して発熱する発熱剤を収納する包装袋用の不織布に関するものである。
【０００２】
【従来の技術】
従来、この種の包装袋にあっては、反応水と反応して発熱する粉体アルミニウムと粉体生石灰とからなる発熱剤を内容物として収納し、長期保存が可能な状態で加工調理した食品を再加熱して調理後の加熱状態に還元する、非常食や携帯食用の加熱容器内に組込まれてその使用に供するものである。
そして、包装袋としては、単に透水性の材料、例えば、不織布から形成されていた。（例えば、特許文献１参照。）
【０００３】
【特許文献１】
特開平２００１−２９９２４８号（［００２２］、図１、図３）
【０００４】
【発明が解決しようとする課題】
しかしながら、上記した従来の不織布からなる包装袋にあっては、単に、不織布から成形されており、収納する発熱剤が粉体アルミニウムと粉体生石灰というように微粉体であるため、包装袋内から外部に漏れたり、また、外気が包装袋内に浸透してその外気中の湿気によって本来の使用に先立って一部が反応し、実際の使用時の反応が遅延（以下、発熱不良という。）してしまうという問題点を惹起していた。
そこで、本発明は、上記した問題点に鑑み、内容物が包装袋内から外部に漏れたり、また、外気が包装袋内に浸透して内容物の一部が反応してしまうことを未然に防止する包装袋を得ることができる包装袋用の不織布を提供することにある。
【０００５】
【課題を解決するための手段】
上記した課題を達成するために、請求項１の発明は、反応水と反応して発熱する微粉末の発熱剤を内容物として収納する包装袋用の不織布であって、シート状となした透水性のある不織布基材の表面に膜状の水解性樹脂層を形成したことを要旨とするものである。なお、本発明にいう水解性樹脂層とは、水に溶ける性質の樹脂層をいうものである。
【０００６】
この構成によれば、透水性のあるシート状の不織布基材で構成される包装袋にあっては、その透水性のある不織布基材の表面に形成された膜状の水解性樹脂層によって、包装袋に収納した反応水と反応して発熱する微粉末の発熱剤としての内容物が外部に漏れたり、また、外気が包装袋内に浸透して内容物の一部が反応してしまうことを未然に防止し得、内容物である発熱剤の実際の使用時における反応を的確に行なうことができるものである。
さらには、透水性のある不織布基材の表面に形成された膜状の層は、水解性樹脂層であるため、内容物である発熱剤としての、反応水と反応して発熱する本来の性質（機能）を殆ど損ねることがなく、十分に対応することができるものである。
【０００７】
【発明の実施の形態】
以下、本発明の実施の形態について図にしたがって説明する。
【０００８】
図１は、包装袋用の不織布により構成された包装袋を示す断面を含む斜視図であり、この包装袋用の不織布１は、所定の厚さ及び幅のシート状に形成された透水性のある不織布基材１ａを主体として構成されており、その表面の一方面（包装袋として形成する場合はその表面側となる面）には、例えば、ポリビニルアルコール等からなる水解性樹脂フィルムをラミネートした膜状の水解性樹脂層２が形成されている。
【０００９】
なお、上記した水解性樹脂層２の厚さは、水解性樹脂フィルムをラミネートした場合には、５〜４０μｍの範囲に設定することが望ましい。すなわち、この種の後述する微粉体の発熱剤を内容物として収納する包装袋にあっては、５μｍ未満では、薄すぎて内容物である発熱剤として微粉体の漏れを防止し難くなり、さらに外気による吸湿によって内容物である発熱剤の発熱不良が起こり易くなる。また、４０μｍを越えると、厚すぎて使用時に反応水が包装袋内に浸透し難くなり、このため発熱剤の発熱反応が遅くなり易い。
【００１０】
また、前記した水解性樹脂層２は、メチルセルロース、エチルセルロース、カルボキシメチルセルロース等の水溶性セルロース、小麦粉澱粉、トウモロコシ澱粉等の水溶性澱粉（本発明においては、この水溶性澱粉の場合も水解性樹脂として総称する）、ポリアクリル酸、等の液体を不織布基材１ａ表面の凹凸状態や浸透性に応じて濃度と粘度を調整し、不織布基材１ａの表面に対し膜状に塗布することにより形成することができる。この場合、塗布方法は、スプレーコーティング、ロールコーティング等、水解性樹脂層２の厚みや不織布基材１ａの目付、密度等に応じて選択すればよい。また、水解性樹脂の濃度、粘度も同様に、水解性樹脂層２の厚みや不織布基材１ａの目付、密度等に応じて調整すればよい。
【００１１】
なお、塗布する目付は、３〜５０ｇ／ｍ２の範囲に設定することが望ましい。すなわち、３ｇ／ｍ２未満では、水解性樹脂の塗布斑が発生し易く、このため前記した微粉体の漏れを防止し難くなり、外気による吸湿によって発熱剤の発熱不良が起こり易くなる。また、５０ｇ／ｍ２を越えると、塗布した水解性樹脂層の厚みが厚すぎて使用時に反応水が包装袋内に浸透し難くなり、このため発熱剤の発熱反応が遅くなり易い。
【００１２】
また、上記した不織布基材１ａにあっては、その一例として、ポリエステル／ポリエステルの芯鞘構造を有する合成繊維で、鞘部のポリエステルは、低融点タイプで、融点が１６０℃のものを使用したが、同融点は望ましくは１１０〜２００℃付近の範囲で選択するのがよい。また、合成繊維は、ポリエステルの他、ポリプロピレン、ポリエチレン等のポリオレフィン系であってもよい。そして、不織布１の目付は６０ｇ／ｍ２で、厚みは０．１３ｍｍのものを採用したが、目付、厚み等は製品仕様に応じて任意に選択すればよい。さらに、合成繊維の繊度は、必要とする密度に合せて選択すればよく、樹脂層の形成のし易さを考慮すると、０．５〜１０ｄｔｅｘとすることが望ましい。なお、厚みの測定には、株式会社尾崎製作所ピーコック直読型デジタルソニアゲージＰＤＮ−１２を使用した。
【００１３】
しかして、上述のように構成した包装袋用の不織布１によって図１に示す包装袋３が成形され、そして、例えば、反応水と反応して発熱する粉体アルミニウムと粉体生石灰とからなる発熱剤を内容物として収納するために、例えば、１８０℃に加熱したヒートシーラー等により四周が閉塞された包装袋３として供されるものである。この場合、不織布基材１ａに形成した水解性樹脂層２が袋の表面側に面した状態で包装袋３として成形されるものである。
【００１４】
さて、本実施の形態において、上述のように構成された包装袋用の不織布１によって成形された包装袋３にあっては、不織布基材１ａに形成した水解性樹脂層２によって、収納する内容物としての発熱剤が粉体アルミニウムと粉体生石灰というように微粉体であるという特異性によって生ずる内容物が包装袋１内から外部に漏れたり、また、外気が包装袋３内に浸透してその外気中の湿気によって本来の使用に先立って一部が反応することを未然に防止することができる。
【００１５】
そして、包装袋３内に外気が浸透することによる発熱開始時間の、従来品と本実施の形態の実施品とを比較した一例の試験結果を「発熱開始時間（秒）の比較試験結果表」として表１に示す。
【表１】
2004331172.tif 000003
この試験結果によれば、両者の発熱開始時間は、試験直後の場合、本実施の形態の実施品では９秒、従来品では７秒となり、また、両者を室温２５℃、湿度３０％の室内に２時間放置した場合、本実施の形態の実施品では１４秒、従来品では４３秒となり、さらに、室外で３６時間放置した場合、本実施の形態の実施品では９５秒、従来品では２８８秒となった。なお、本実施の形態の実施品は、前述したように不織布基材１ａに水解性樹脂フィルムをラミネートして水解性樹脂層２を形成した場合を使用した。
【００１６】
この試験結果から明らかなように、本実施の形態にあっては、内容物である発熱剤の実際の使用時における発熱不良を生じさせることなく、的確に行なうことができる。
【００１７】
また、包装袋３を構成する透水性のある不織布基材１ａの表面に形成された膜状の層は水解性樹脂層２であるため、反応水と反応して発熱する内容物である発熱剤としての本来の性質（機能）を殆ど損ねることがなく、当該内容物の包装袋として十分に対応できることは勿論のことである。
【００１８】
そして、本実施の形態においては、包装袋用の不織布１を構成する不織布基材１ａの表面に対する水解性樹脂層２の厚み、目付等を任意に選択して設定することにより、水解性樹脂層２の水解時間をコントロールして、とくに、反応水と反応して発熱する発熱剤を内容物として収納する包装袋３にあっては、発熱剤における発熱時間に対する温度を調整でき、例えば、図２に示す「発明品と従来品の発熱持続時間（分）の比較図のように、高温状態の持続時間を長くできる、いわゆる、保温性を向上することができる。
【００１９】
【発明の効果】
請求項１に記載の発明にあっては、透水性のあるシート状の不織布基材で構成される包装袋にあっては、包装袋に収納した反応水と反応して発熱する微粉末の発熱剤としての内容物が外部に漏れたり、また、外気が包装袋内に浸透して内容物の一部が反応してしまうことを未然に防止することができ、内容物である発熱剤の実際の使用時における発熱不良を生じさせることなく、的確に行なうことができる。
そして、この膜状の層が水解性樹脂層であるため、内容物である発熱剤としての、反応水と反応して発熱する本来の性質（機能）を殆ど損ねることがなく、十分に対応することができる。
【図面の簡単な説明】
【図１】本発明の実施の態様における包装袋用の不織布により構成された包装袋を示す一部破断の斜視図である。
【図２】本実施の形態の実施品（発明品）と従来品との発熱持続時間（分）の比較図である。
【符号の説明】
１  包装袋用の不織布
１ａ  不織布基材
２  水解性樹脂層
３  包装袋
【図１】
2004331172.tif 000004
【図２】
2004331172.tif 000005